(57)【要約】【課題】離解性を有し、且つ水や油を吸収させた際に黒ずみの発生を阻止する。【解決手段】吸水、吸油層として少なくとも１層以上の層抄きからなり、７０％よりも高い白色度（ＪＩＳ  Ｐ８１４８）を有する紙層１と、紙層１に吸収される水及び油の浸み出しを阻止するための、水性エマルジョンの塗工・乾燥により形成された厚さ１５μｍ以下のバリア層２と、バリア層２上に形成され、予め無機材が配合され且つ８０％以上の白色度（ＪＩＳ  Ｐ８１４８）を有する外面印刷層３と、を備えた耐水耐油紙である。バリア層２を水性エマルジョンから形成したので離解性を有し、バリア層２を挟む外面印刷層３と紙層１との白色度をそれぞれ高い値に規定したので、水や油を吸収させた際に、黒ずみの発生を阻止できる。【選択図】  図１
2005036350.tif 000002
【特許請求の範囲】
【請求項１】
吸水、吸油層として少なくとも１層以上の層抄きからなり、７０％よりも高い白色度（ＪＩＳ  Ｐ８１４８-1993）を有する紙層と、
前記紙層に吸収される水及び油の浸み出しを阻止するための、水性エマルジョンの塗工・乾燥により形成された厚さ１５μｍ以下のバリア層と、
前記バリア層上に形成され、予め無機材が配合され且つ８０％以上の白色度（ＪＩＳ  Ｐ８１４８-1993）を有する外面印刷層と、
を備えたことを特徴とする耐水耐油紙。
【請求項２】
請求項１に記載の耐水耐油紙において、
前記外面印刷層は、ベック平滑度（ＪＩＳ  Ｐ８１１９-1994）が１００秒以上であり、前記紙層は、ベック平滑度（ＪＩＳ  Ｐ８１１９-1994）が１００秒未満であることを特徴とする耐水耐油紙。
【請求項３】
請求項１又は請求項２に記載の耐水耐油紙において、
前記紙層は、コッブ吸水度（ＪＩＳ  Ｐ８１４０-1976）が３０〜３５０［ｇ／ｍ２・２分］の範囲内にあることを特徴とする耐水耐油紙。
【請求項４】
請求項１乃至請求項３のいずれか１項に記載の耐水耐油紙において、
前記紙層は、撥水度（ＪＩＳ  Ｐ８１３７-1976）がＲ４以下であることを特徴とする耐水耐油紙。
【発明の詳細な説明】
【技術分野】
【０００１】
本発明は、例えば水や油が表面に存在する食品を包装するための耐水耐油紙に係り、特に、離解性を有し、且つ、水や油を吸収させた際に、黒ずみの発生を阻止し得る耐水耐油紙に関する。
【背景技術】
【０００２】
従来、耐水性の高い耐水紙として、ポリエチレン、ポリプロピレンなどのプラスチックフィルムを貼り合わせたフィルム貼合紙が用いられている。しかしながら、フィルム貼合紙は、ゴミとして収集された後、離解時の裁断機のギロチン刃や回転刃で破壊しきれず、離解性がない。このため、フィルム貼合紙は、資源回収が困難であり、近年の環境問題への要求の高まりから敬遠される傾向にある。
【０００３】
一方、プラスチックフィルムを使わない耐水紙としては、古紙を原料とした加工紙の表面にアクリル系エマルジョンを数回にわたって塗布し、アクリル系樹脂層を積層させてなるリサイクル可能な加工紙が特許文献１に記載されている。
【特許文献１】特開平６−５７６８９号公報
【発明の開示】
【発明が解決しようとする課題】
【０００４】
しかしながら、特許文献１に記載の技術は、水・油が表面に存在する食品を加工紙で包装する場合、食品の水、油、水蒸気を吸収して紙層が透明化し、外側から古紙の黒ずみが見えてしまうので、外観を重視する用途には不向きと考えられる。
【０００５】
本発明は上記実情を考慮してなされたもので、離解性を有し、且つ、水や油を吸収させた際に、黒ずみの発生を阻止し得る耐水耐油紙を提供することを目的とする。
【課題を解決するための手段】
【０００６】
請求項１に対応する発明は、吸水、吸油層として少なくとも１層以上の層抄きからなり、７０％よりも高い白色度（ＪＩＳ  Ｐ８１４８-1993）を有する紙層と、前記紙層に吸収される水及び油の浸み出しを阻止するための、水性エマルジョンの塗工・乾燥により形成された厚さ１５μｍ以下のバリア層と、前記バリア層上に形成され、予め無機材が配合され且つ８０％以上の白色度（ＪＩＳ  Ｐ８１４８-1993）を有する外面印刷層と、を備えた耐水耐油紙である。
【０００７】
このように、バリア層を水性エマルジョンから形成したので離解性を有し、バリア層を挟む外面印刷層と紙層との白色度をそれぞれ高い値に規定したので、水や油を吸収させた際に、黒ずみの発生を阻止することができる。
【０００８】
また、請求項２に対応する発明は、請求項１に対応する耐水耐油紙において、前記外面印刷層としては、ベック平滑度（ＪＩＳ  Ｐ８１１９-1994）が１００秒以上であり、前記紙層としては、ベック平滑度（ＪＩＳ  Ｐ８１１９-1994）が１００秒未満である耐水耐油紙である。
【０００９】
このように、外面印刷層と紙層とのベック平滑度をそれぞれ高い値と低い値に規定したので、請求項１に対応する作用に加え、耐水耐油紙を重ねた際のブロッキング（疑似接着）の発生を阻止することができる。
【００１０】
さらに、請求項３に対応する発明は、請求項１又は請求項２に対応する耐水耐油紙において、前記紙層としては、コッブ吸水度（ＪＩＳ  Ｐ８１４０-1976）が３０〜３５０［ｇ／ｍ２・２分］の範囲内にある耐水耐油紙である。
【００１１】
このように、紙層のコッブ吸水度を規定したので、請求項１，２に対応する作用に加え、充分な吸水量、吸油量を得ることができる。
【００１２】
また、請求項４に対応する発明は、請求項１乃至請求項３のいずれか１項に対応する耐水耐油紙において、前記紙層としては、撥水度（ＪＩＳ  Ｐ８１３７-1976）がＲ４以下である耐水耐油紙である。
【００１３】
このように、紙層の撥水度を低い値に規定したので、請求項１〜３に対応する作用に加え、製函時に完全水性型の水性グルー（glue：にかわ）を使用することができる。
【発明の効果】
【００１４】
以上説明したように本発明によれば、離解性を有し、且つ、水や油を吸収させた際に、黒ずみの発生を阻止できる耐水耐油紙を提供できる。
【発明を実施するための最良の形態】
【００１５】
以下、本発明の一実施形態について図面を参照しながら説明する。  
図１は本発明の一実施形態に係る耐水耐油紙の構成を模式的に示す断面図である。この耐水耐油紙は、紙層１、バリア層２及び外面印刷層３が順次積層されて構成されている。
【００１６】
ここで、紙層１は、吸水、吸油層として少なくとも１層以上の層抄きからなり、７０％よりも高い白色度（ＪＩＳ  Ｐ８１４８-1993）を有している。紙層１の白色度は７０％より大きければ、吸水、吸油した際の透明化による外観の黒ずみ変化を抑制可能であり、外観上汚く見えない。
【００１７】
なお、紙層１は、耐水耐油紙を重ねたときのブロッキングを阻止する観点から、表面１ｂのベック平滑度（ＪＩＳ  Ｐ８１１９-1994）が１００秒未満であることが好ましい。また、紙層１は、充分な吸水量、吸油量を得る観点から、表面１ｂのコッブ吸水度（ＪＩＳ  Ｐ８１４０-1976）が３０〜３５０［ｇ／ｍ２・２分］の範囲内にあることが好ましい。さらに、紙層１は、例えば水性グルーを使用可能とする観点から、表面１ｂの撥水度（ＪＩＳ  Ｐ８１３７-1976）がＲ４以下であることが好ましい。
【００１８】
バリア層２は、紙層１に吸収される水及び油の浸み出しを阻止するように、水性エマルジョンの塗工・乾燥により形成された厚さ１５μｍ以下の樹脂層である。バリア層２は、厚さ１５μｍもあれば包装用紙としては十分な性能であり、吸水、吸油層としては単層、多層であっても構わないが、必要な吸水、吸油量のみならず、厚みによる紙の剛性等を鑑みて単層、多層選べば良い。
【００１９】
詳しくは、バリア層２の厚さは、食品のもつ水、油、使用温度等により求められる性能が違うため、１５μｍ以下で適宜設定すれば良い。バリア層２の厚さが１５μｍあれば、高温の油、水に対しても強いバリア性を発現できる。また、バリア層２の厚さの下限は、１〜２μｍ以上である。
【００２０】
ここで、バリア層２の材料となる水性エマルジョンとしては、アクリル系エマルジョン、ポリエステル系エマルジョン、澱粉、ＰＶＡ、シェラック、等が使用可能となっている。
【００２１】
アクリル系エマルジョンは、アクリルポリマー、アクリルスチレンコポリマー等の共重合体エマルジョンや自己架橋型アクリル系共重合体エマルジョン等のエマルジョンが使用可能となっている。具体的には、スチレン及びスチレン誘導体、アクリル酸（メタクリル酸）及びアクリル酸メチル、アクリル酸エチル、アクリル酸ブチル、アクリル酸エステルやメタクリル酸メチル等のメタクリル酸エステルなどを共重合したアクリルコポリマーが使用可能である。
【００２２】
他に均一な皮膜性を付与するためにワックス（Ｗａｘ）系エマルジョンなどを添加してもよい。ワックスエマルジョンとしては、パラフィン系ワックス、ポリエチレン系ワックス、マイクロクリスタリン系ワックスを混合して使用してもよい。また柔軟性を付与するためにＳＢＲエマルジョンを混合したエマルジョンとして使用してもよい。なお、バリア層２は、基本的に任意の組成の樹脂を使用可能であり、内部に位置することからブロッキング問題を起こさないので、ガラス転移温度Ｔｇが低い値の樹脂をも使用可能となっている。
【００２３】
画面印刷層３は、バリア層１上に形成され、予め無機材が配合され且つ８０％以上の白色度（ＪＩＳ  Ｐ８１４８-1993）を有している。また、外面印刷層３は、表面３ａのベック平滑度（ＪＩＳ  Ｐ８１１９-1994）が１００秒以上であることが好ましい。
【００２４】
外面印刷層３の白色度は、８０％以下だと印刷インキによる印刷美麗性が落ち、８０％以上だと透明化した内面の紙のしみ込みが目立たなくなるので、８０％以上が必要である。外面印刷層３は、無機材が配合されてなり、炭酸カルシウム、シリカ、酸化チタン、クレーなどが使用可能であり、白色度を上げるには酸化チタンの配合を増やすのが望ましい。クレー等の配合を行い、塗工後にカレンダーロールに通して、クレーをつぶして再配列し平滑な印刷面を形成可能となっている。
【００２５】
次に、以上のように構成された耐水耐油紙の製造方法及び作用を説明する。  
紙層１は、通常の抄紙工程にて得られる。紙層１の積層面１ａの表面粗さは、原料叩解度（ＣＳＦ）やウェットプレス圧の調整、ヤンキードライヤの使用、顔料のプレコート、カレンダー処理などにより、適宜、制御される。
【００２６】
紙層１の積層面１ａの液体吸収性は、酸性サイズ剤または中性サイズ剤の内添、サイズプレスによる表面サイズコーティング等により適宜制御される。
【００２７】
外面印刷層３、バリア層２への樹脂塗布は、オンマシンあるいはオフマシンで使われているロッドバーコータ、グラビアコータ、ロールコータ、バーコータ、ブレードコータ、エアナイフコータ、カーテンコータ、リップコータいずれもが使用可能である。
【００２８】
バリア層２は、高い耐油、耐水度が要求されて厚塗りが必要な場合、コンマコート、エアナイフ、リップなど厚塗りに適したコーティング方式を使用すればよい。塗布量は、乾燥後で〜２０ｇ／ｍ２−ｄｒｙの範囲が好適である。なお、塗布量は、１ｇ／ｍ２より少ないと、連続した均一な皮膜形成が不十分となり耐水性等の性能が十分に発現されず、２０ｇ／ｍ２より多くなると、乾燥能力的に製造が困難となる。塗布量は、基材の状態、要求性能に合わせて設定すればよい。紙にしみ込む量もあるので、厚み的には１５μｍ以下になるようになれば高耐水性、高耐油性を付与することができる。
【００２９】
バリア層２の塗工時の乾燥温度は、特に限定されないが、水を飛ばし、エマルジョン粒子同士を凝集させ、溶融させるのに充分な温度として、７０〜１５０℃の範囲内であればよい。乾燥により得られた樹脂皮膜が水、油などの液体の浸透を阻止し、耐水、耐油性を発現する。
【００３０】
バリア層２の形成後、外面印刷層３への樹脂塗布は、前述した各コータが使用可能であり、より望ましくはコンマコート、エアナイフコータ後、ヤンキードライヤの使用、顔料のプレコート、カレンダー処理などを行い、表面粗さをコントロールすることが望ましい。
【００３１】
外面印刷層３の形成により、耐水耐油紙の製造が完了する。  
次に、このようにして得られた耐水耐油紙の作用を「ブロッキング性」、「吸水・吸油性」、「撥水性」、「アンカー効果」、「その他、耐カール効果」の順に説明する。  
＜ブロッキング性＞
外面印刷層３の表面３ａのベック平滑度（ＪＩＳ  Ｐ８１１９-1994）が１００秒以上であるので、一般的な包装用印刷を実現できる。紙層１の表面１ｂのベック平滑度が１００秒未満であるので、巻き状態、シートで積まれたときの外面印刷層３ｂ／紙層１ｂの界面でのブロッキング性が良好である。
【００３２】
詳しくは、外面印刷層３の表面３ａと、紙層１の表面１ｂとのブロッキング（耐水耐油紙を重ねた際の疑似接着）は、両者の表面３ａ，１ｂの平滑性が共に高ければ高いほど発生し易い。ブロッキングが発生し易いと、巻き状態の紙をシート状に切り落とすシーティングの際に、ブロッキングして耐水、耐油層面が破壊されるトラブルや、次にシート立ちに積まれた状態で印刷機のフィーダー部分（送り込み部分）に紙が送り込まれる際に２枚、３枚等重なって送り込まれる問題や、さらに次の打ち抜きにおいてもフィーダートラブル、製函後のサック開封ができないなどといった不都合を生じ易い。
【００３３】
樹脂塗工紙の場合、ブロッキングは、樹脂のガラス転移温度Ｔｇが低く柔らかいほど高温高湿化でブロッキングを起こし易いが、平滑度が高いと更にブロッキングを起こし易い。紙層１の表面１ｂは、フィルム貼合紙、樹脂塗工紙の場合、平滑度はそれぞれ∞秒、４００秒以上なる値を示す。この値以下であると、逆に耐水、耐油面のレベリングが悪くピンホール等の発生により、耐水、耐油性が悪くなる傾向がある。
【００３４】
本実施形態では、ブロッキングの原因となる樹脂層が中間のバリア層２にあるため、Ｔｇの低い樹脂を使用でき、例えば柔らかい樹脂をバリア層２に使用して折り曲げた際のバリア層の破壊（クラック）を最小限にくい止めることができる。
【００３５】
紙層１の表面１ｂは粗く、ベック平滑度では３０秒未満であることが多い。但し、最近の包装材においては、紙層１の表面１ｂに製造ＩＤや、プレゼントの応募先、絵柄などを印刷することが多く、絵柄印刷層３の表面３ａの平滑性が求められることが多い。そのためポバールや澱粉などによる微塗工を行い、平滑性を付与する場合もある。この場合でも、紙層１の表面１ｂがベック平滑度１００秒以下であれば対応することができる。
【００３６】
＜吸水・吸油量＞
紙層１の表面１ｂのコッブ吸水度が３０〜３５０［ｇ／ｍ２・２分］の範囲内にあるので、十分な吸水、吸油量を得ることが出来る。紙の坪量は３１０［ｇ／ｍ２］以下を想定している。
【００３７】
＜撥水性＞
紙層１の表面１ｂは撥水度がＲ６未満であるので、完全水性型の水性グルーを使用できる。  
詳しくは、一般的な樹脂コート紙、フィルム貼合紙の樹脂面、フィルム面の撥水度はＲ６以上であり、水性グルーの濡れ性が悪く、アルコール等を添加したグルーにより濡れ性を改善している場合が多い。製造ライン上では、アルコールの配合量が多い場合、アルコール臭がライン上の環境に影響を及ぼす点と、紙繊維がアルコールなどの溶剤を吸着し易く、包装内容物への影響が心配である点とから、完全水性のグルーを使用することが望ましい。
【００３８】
本実施形態は、撥水度Ｒ６未満で濡れ性の改善が不要なため、完全水性型の水性グルーを使用できる。本実施形態では、樹脂コートをしないため、本来撥水度はＲ０付近の値を示すが、既に述べたように、ポバールや澱粉を表面に微塗工（０.５ｇ／ｍ２程度）している場合がある。この微塗工により、高温高湿な日本の気候に合わせて表面の耐水性（吸水性）を上げたり、繊維の毛羽立ちを防ぎ、滑り性の向上によるライン上の適性を与えたり、内面印刷適性を与えたりする効果がある。
【００３９】
このため、撥水度を規定することが好ましい。本実施形態は、紙層１の表面１ｂのコッブ吸水度が所定の範囲内にあり、かつ撥水度がＲ６未満であれば、従来の樹脂塗工やフィルム貼合とは異なり、特殊な難接着性のホットメルト、水性グルーを使用せずとも繊維へのアンカー効果を期待でき、一般的な安価なグルー、メルトを使用できる。また、製函条件の範囲が厳密に管理されている難接着剤（接着に要する時間長く、推奨温度巾も狭い）を使用せざるを得なかった従来の樹脂塗工紙やフィルム貼合とは異なり、大幅に管理値を広げることができる。
【００４０】
例えば、従来の樹脂塗工紙やフィルム貼合紙の場合、接着剤を使用した場合に初期接着に問題が有る場合が多い。理由は、接着剤が紙へ染み込まず、乾燥までに時間がかかることによる。このため、従来は、糊を介して貼り合わせた時に押さえる時間を長くすることが必要となり、製造スピードを若干であるが低速にする手法か、乾燥条件（時間、温度）を長め、高めに設定する手法がとられている。本実施形態では、初期接着が早いため、そのような手法をとる必要が無い。
【００４１】
＜その他、耐カール効果＞
本実施形態の耐水耐油紙は、水分の吸放出に優れ、表裏で物性にそれほど差がない点が優れている。
【００４２】
例えば従来の樹脂塗工紙やフィルム貼合紙は、水分の吸収が紙層１’の表面１ｂからと端面からしかなされない。その結果、従来の樹脂塗工紙やフィルム貼合紙は、湿度の変化の大きい季節に倉庫内で保管された場合、表裏で水分率に差ができ、図２に示すように、カールを発生させる。その他にも、従来の樹脂塗工紙やフィルム貼合紙は、各種インキ印刷工程、糊貼り工程など、温度がかかるラインで表裏の水分率に変化を及ぼし、カールを発生させる。問題となるカールは、１０ｃｍ×１０ｃｍの試験片での立ち上がりが３ｍｍ以上が目安である。従来の樹脂塗工紙やフィルム貼合紙は、図２に示すように、それぞれ吸収しにくい層２’を内側にドーム上にカールを起こし、立ち上がり量が１０ｍｍに及んだ。
【００４３】
一方、本実施形態の耐水耐油紙は、速やかに水分率のばらつきが平衡に達するので、４０度９０％Ｒｈ内に２４時間後のカールをみても、１ｍｍの立ち上がりも生じなかった。
【００４４】
上述したように本実施形態によれば、バリア層２を水性エマルジョンから形成したので離解性を有し、例えば古紙を使用しない構成として、バリア層２を挟む外面印刷層３と紙層１との白色度をそれぞれ高い値に規定したので、水や油を吸収させた際に、黒ずみの発生を阻止することができる。また、バリア層２が、紙層１に吸収された水、油の通過を阻止するので、紙層１内の水・油が外面印刷層３に浸み出すことがなく、外面印刷層３が人や物に触れても、人や物に水・油が再付着することがない。
【００４５】
また、外面印刷層３と紙層１とのベック平滑度をそれぞれ高い値と低い値に規定したので、耐水耐油紙を重ねた際のブロッキング（疑似接着）の発生を阻止することができる。さらに、紙層１のコッブ吸水度を規定したので、充分な吸水量、吸油量を得ることができる。また、紙層１の撥水度を低い値に規定したので、製函時に完全水性型の水性グルー（glue：にかわ）を使用することができる。
【００４６】
さらに、本実施形態の耐水耐油紙は、水分の吸放出に優れ、表裏で物性にそれほど差がないので、ほとんどカールを発生させることがない。
【００４７】
また、本実施形態によれば、以上のような効果を奏する耐水耐油紙を用いた包装紙や包装体を提供することができる。
【００４８】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【実施例】
【００４９】
以下、前述した実施形態を実施例により詳細に説明するが、本発明は前述した実施形態及び以下の各実施例に何等限定されない。  
図３は本発明の各実施例１−３及び比較例１−６の試験及び評価の結果を一覧して示す図である。なお、以下の説明中「％」、「部」は、それぞれ「重量％」、「重量部」を表す。また、図３に示す各試験及び評価項目は次の通りである。
【００５０】
＜平滑度＞  ベック平滑度は、「ＪＩＳ  Ｐ８１１９-1994：紙及び板紙のベック試験器による平滑度試験方法」に従って測定した。
【００５１】
＜白色度＞  白色度は、「ＪＩＳ  Ｐ８１４８-1993：紙及び板紙の拡散照明方式による白色度試験方法（ＩＳＯ白色度）」に従って測定した。なお、測光器の測光特性及び分光特性の種類は、特性Ａである。使用した測光器は、東洋精機株式会社製、ＯＰＴＲＯＮ  ＢＲＩＧＨＴＮＥＳＳ  白色度測定器、（１９９３年９月１４日購入）である。
【００５２】
＜コッブ吸水度＞  コッブ吸水度は、「ＪＩＳ  Ｐ８１４０-1976：紙及び板紙の吸水度試験方法コッブ法」に従って測定した。蒸留水を測定面に接触させ、２分後の吸水量を測定した。
【００５３】
＜撥水度＞  撥水度は、「ＪＩＳ  Ｐ８１３７-1976：紙及び板紙の撥水度試験方法」に従って測定した。
【００５４】
＜耐油性＞  耐油性は、表面への浸み出しの評価であり、サラダ油を紙層１の表面１ｂより２ｍｌ接触させ、外面印刷層３の表面３ａを下にし、４０度９０％Ｒｈ下で２４時間放置し、外面印刷層３の表面３ａから油が浸み出していないかどうかを、油とり紙を外面印刷層３の表面３ａに接触させて判定した。
【００５５】
＜外観３ａ面＞  外面印刷層３の表面３ａの外観は、印刷の美称性の評価であり、水性インキで印刷を行い、印刷画の浮き出しを目視判定した。
【００５６】
＜外観１ｂ面＞  紙層１の表面１ｂの外観は、黒ずみの有無の評価であり、油のしみ込みによる黒ずみ感を目視で評価した。
【００５７】
＜糊貼り＞  糊貼りは、糊の接着性の評価であり、非樹脂塗工紙用の一般的な紙器容器用の酢酸ビニル系の糊（非難接着剤用水性グルー）のＤＢＡ７７０（サイデン化学）によって評価した。
【００５８】
＜ＨＭ（ホットメルト）＞  ＨＭは、ホットメルト接着性の評価である。耐水耐油紙の試料のホットメルト性は、外面印刷層３ａ面と紙層１ｂ面について試験する。試験には、ホットメルト装置（商品名；ハッコーメルター  ８０６−１（白光株式会社製））を使用した。耐水耐油紙から（幅）７０ｍｍ×（流れ）１５０ｍｍの形状の試験片を２枚１組で作成する。以下の説明中、この２枚１組の試験片の各々を第１試験片及び第２試験片と呼ぶ。
【００５９】
しかる後、ホットメルト装置にて１８０℃でホットメルトを溶融保温する。なお、ホットメルトは、商品名：ＨＣ１６０１（新田ゼラチン製）を使用した。
【００６０】
次に、第１試験片の紙層１ｂ面に０.１ｇのホットメルトを塗布し、塗布から接着まで２秒放置（オープンタイム）する。  
そして、第２試験片の外面印刷層３ａ面を第１試験片の紙層１ｂ面（塗布面）に載せ接着させ、３３０ｇの加重（重し）をかけ２秒放置（セットタイム）する。次に、重しを外し、第１及び第２試験片を環境試験室に保存し２４時間後、剥離試験を行なった。すなわち、冷凍、５℃冷蔵、温度２５℃湿度６０％、温度４０℃湿度９０％の環境下で放置後、剥離し紙剥けで合格とした。
【００６１】
＜ブロッキング性＞  
なお、ブロッキングとは、重ねておいてある物質の界面で疑似接着又は接着が起きてなかなか離れない（剥がれない）現象をいう。ここでは、このようなブロッキングを生じさせにくいブロッキング（耐）性を調べた。  
評価方法は、耐水耐油紙を１０ｃｍ×１０ｃｍの複数枚の試験片に加工した。次に、各試験片を重ねて第１試験束（２枚の試験片の外面印刷層面３ａと紙層面１ｂとを重ねたもの）と、第２試験束（２枚の試験片の紙層面１ｂ／紙層面１ｂ同士を重ねたもの）との組を作成した。このような組を各実施例及び各比較例毎に１０組づつ作成し、１０組を１０００ｇ／ｍ２の加重になるように、ブロッキングテスターにかけ、５０℃８０％Ｒｈ下に２４ｈｒ放置し、後に剥離抵抗感を評価した。
【００６２】
評価結果は、さらっと剥離感なく剥がれる、もしくは軽い剥離感を感じる程度の剥離抵抗感を合格として符号○にて表した。また、評価結果は、強い剥離抵抗感のあるもの、及び強い剥離抵抗感に加えて界面で材破壊を起こすものを不合格として符号×にて表した。
【００６３】
＜水蒸気吸湿性＞  水蒸気吸湿性は、作成した耐水耐油紙に冷凍チキン１００ｇをのせ、５００Ｗのレンジで５分温め解凍を行い、１０分間放置して、紙層面１ｂの蒸気の結露の有無を評価した。
【００６４】
＜リサイクル性＞  リサイクル性は、離解性の評価であり、「ＪＩＳ  Ｐ８２０９：パルプ試験用手抄き紙調整方法」に記載された標準解繊機（Ｔａｐｐｉ標準離解機；３０００ｒｐｍ）を用い、常温水道水にて１〜２ｃｍ角に裁断したサンプルをパルプスラリー濃度２％なる量を水と一緒に加え、１５分間解繊を行った。できたスラリーを目視で評価した。繊維以外に大きな凝集体（３ｍｍ角以上）があれば不合格として符号×で表した。
【００６５】
［実施例１］
実施例１は、図１及び図３に示した構成である。  
実施例１の紙層１は、坪量２６０ｇであり、紙種としてバージンパルプが使用され、このパルプの白色度が８０％となっている。紙層１の表面１ｂは、平滑度が５０秒であり、コッブ吸水度が２４０［ｇ／ｍ２・２分］であり、撥水度がＲ０である。
【００６６】
実施例１のバリア層２は、厚み１５μｍであり、樹脂系がアクリル系であり、樹脂のガラス転移温度Ｔｇが２０℃である。
【００６７】
実施例１の外面印刷層３の表面３ａは、平滑性が２００秒であり、白色度が８０％である。
【００６８】
以上のような実施例１の製造工程としては、紙層１にアクリル系の樹脂を１５ｇ／ｍ２・ｄｒｙになるようにコンマコートでＷＥＴコートを行い、乾燥炉にて１２０℃３０秒で乾燥させ、バリア層２を形成した。
【００６９】
続いて、酸化チタンを配合し白色度を８０％まで高めたクレーコートを１０ｇ／ｍ２・ｄｒｙになるよう、再度コンマーコートでバリア層２上に塗工し、１２０℃３０秒で乾燥させて外面印刷層３を形成した後、カレンダーロールで外面印刷層面３ａの平滑度を２００秒になるよう調整した。印刷性は問題なかった。
【００７０】
以上のように実施例１の耐水耐熱紙を製造した。
【００７１】
次に、実施例１の評価結果を述べる。
【００７２】
耐油性は、表面への浸み出しがなく、黒ずみ感もなく良好であった。糊貼り、ＨＭの接着性は、問題なく紙剥け（材破壊）まで起こす接着力を示した。
【００７３】
ブロッキング性は、外面印刷層３ａ／紙層面１ｂ、紙層面１ｂ／紙層面１ｂ共に、５０℃８０％Ｒｈの環境下において剥離感が非常に軽く、問題なかった。
【００７４】
水蒸気吸着性は、結露の発生がなく良好であった。
【００７５】
リサイクル性は、凝集体の発生もなく、樹脂粒が１ｍｍ程度に裁断され、パルプスラリーと分離されてあった。実施例１は、食品に接触した紙層１で水、油を浸透させ、水、油の食品への再付着を防ぎ、紙層１が吸水、吸油し透明化した際に紙内面、外面印刷面の美麗性を損なうことが無く、また、ブロッキング性、接着性に優れ、リサイクル性もある包装用紙となっていた。
【００７６】
［実施例２］
実施例２は、実施例１の構成において、バリア層２の厚みを１０μｍと薄くし、外面印刷層３の白色度を９０％と上げたものである。実施例２の製造工程は、実施例１と同様である。
【００７７】
実施例２は、実施例１よりも若干バリア層２を薄くし、外面印刷層３の白色度を上げたが、実施例１と同じ評価結果が得られた。
【００７８】
［実施例３］
実施例３は、実施例１の構成において、バリア層２の樹脂をＳＢＲとし、バリア層２の厚みを１０μｍとし、外面印刷層３のベック平滑度を１００秒とし、紙層１のベック平滑度を９５秒とし、外面印刷層３の白色度を９０％とし、紙層１のコッブ吸水度を１５０［ｇ／ｍ２・２分］とし、紙層１の撥水度をＲ４としたものである。実施例３の製造工程は、実施例１と同様である。
【００７９】
但し、実施例３の紙層１の表面１ｂは、印刷するためにＰＶＡにて微塗工を行い、表面の毛羽立ちを抑え、平滑性を付与している。
【００８０】
実施例３は、実施例１と比べ、コッブ吸水度を下げて撥水度を上げたため、糊貼り及びホットメルト接着性が若干下がっているが、糊貼り及びホットメルト接着性の両者とも特に問題なく紙剥け（材破壊）までおこす接着力を示した。
【００８１】
実施例３の糊貼り及びホットメルト接着性以外の評価結果は、実施例１と同様であった。
【００８２】
［比較例１］
比較例１は、図４及び図３に示すように、実施例２の外面印刷層３に代えて、７５％の白色度をもつ外面印刷層３＊を備えている。比較例１は、外面印刷層３＊の他は実施例２と同様な材料、方法により作成された。
【００８３】
比較例１は、外面印刷層３＊の白色度が低いため、外観３ａの評価において、外面印刷層３＊の表面３ａに印刷した所、画像の浮き上がりに乏しかった。なお、比較例１の外観３ａ以外の評価は、実施例２と同様であった。
【００８４】
［比較例２］
比較例２は、図５及び図３に示すように、実施例２の紙層１に代えて、７０％の白色度をもつ紙層１＊を備えている。比較例２は、紙層１＊の他は実施例２と同様な材料、方法により作成された。
【００８５】
比較例２は、紙層１＊の白色度が低いため、外観１ｂの評価において、紙層１＊の表面１ｂへの油のしみ込みが若干印刷面への黒ずみ感として目視された。比較例２の外観１ｂ以外の評価結果は実施例２と同様であった。
【００８６】
［比較例３］
比較例３は、図６及び図３に示すように、実施例２の紙層１に代えて、紙層１のパルプの一層に古紙層１＊＊を含む紙層１＊を備えている。古紙層１＊＊の白色度は４０％である。比較例３は、紙層１＊の他は実施例２と同様な材料、方法により作成された。
【００８７】
比較例３は、古紙層１＊＊を含むため、外観１ｂの評価において、紙層１＊の表面１ｂへの油のしみ込みが印刷面への完全な黒ずみとして目視された。比較例３の外観１ｂ以外の評価結果は、実施例２と同様であった。
【００８８】
［比較例４］
比較例４は、図７及び図３に示すように、坪量２６０ｇ／ｍ２の古紙からなる古紙層１＊＊の片面１ａ＊に外面印刷層３を有し、古紙層１＊＊の他の片面１ｂ＊＊に厚さ１６μｍのＰＰ（ポリプロピレン）のバリア層２＊を貼り合わせた構成となっている。
【００８９】
比較例４の古紙層１＊＊は、４０％の白色度をもっている。  
比較例４のバリア層２＊のＰＰ樹脂は、ガラス転移温度Ｔｇが５℃である。  
比較例４のバリア層２＊の表面２ｂ＊は、（図３中、１ｂ面に記載するが）平滑度が∞秒であり、コッブ吸水度が０［ｇ／ｍ２・２分］であり、撥水度がＲ１０である。  
比較例４の外面印刷層３の表面３ａは、平滑性が２００秒であり、白色度が９０％である。
【００９０】
比較例４は、低いコッブ吸水度と高い撥水度をもつバリア層２＊を表面に配置したため、糊貼り、ＨＭ接着性が悪く、蒸気吸湿性が無く、食品が水っぽくなった。また、比較例４は、バリア層２＊にＰＰを用いたため、リサイクル性がなかった。詳しくは、比較例４は、１５分間離解しても１ｃｍ×１ｃｍの樹脂膜がそのまま多数存在し、離解機の裁断刃にからみつく状態となり、トルク増によるモーターの焼き付きが懸念された。なお、比較例４の糊貼り、ＨＭ接着性、蒸気吸湿性、リサイクル性以外の評価結果は、実施例１と同様であった。
【００９１】
［比較例５］
比較例５は、図８及び図３に示すように、秤量２６０ｇ／ｍ２の紙層１の片面１ａに厚さ１６μｍのＰＰの印刷層兼バリア層２＊＊を貼り合わせた構成となっている。
【００９２】
比較例５の紙層１は、実施例１の紙層１と同一特性のものである。
【００９３】
比較例５の印刷層兼バリア層２＊＊のＰＰ樹脂は、ガラス転移温度Ｔｇが５℃である。  
比較例５の印刷層兼バリア層２＊＊の表面２ａ＊は、（図３中、３ａ面に記載するが）平滑性が∞秒となっている。
【００９４】
比較例５は、印刷層兼バリア層２＊＊にＰＰを用いたため、比較例４と同様の状態でリサイクル性がなかった。また、比較例５は、外観３ａにおいて、印刷層兼バリア層２＊＊の平滑性が高いため、印刷層兼バリア層２＊＊の印刷の美称性に優れていた。なお、比較例５のリサイクル性及び外観３ａ以外の評価結果は、実施例１と同様であった。
【００９５】
［比較例６］
比較例６は、図９及び図３に示すように、秤量２６０ｇ／ｍ２の古紙層１＊＊の片面１ａ＊に第１バリア層２及び外面印刷層３が順次積層されており、古紙層１＊＊の他の片面１ｂ＊に第２バリア層２ｉを備えた構成となっている。
【００９６】
比較例６の外面印刷層３の表面３ａは、平滑性が２００秒であり、白色度が９０％であった。
【００９７】
比較例６のバリア層２，２ｉは、厚みが１０μｍであり、樹脂系がアクリル系であり、樹脂のＴｇが２０℃である。  
比較例６の古紙層１＊＊は、白色度が４０％である。
【００９８】
また、比較例６の第２バリア層２ｉの表面２ｉｂは、平滑度が４００秒であり、コッブ吸水度が５［ｇ／ｍ２・２分］であり、撥水度がＲ８である。
【００９９】
比較例６は、低いコッブ吸水度と高い撥水度をもつ第２バリア層２ｉを表面に配置したため、糊貼り、ＨＭ接着性が悪く、蒸気吸湿性が無く、食品が水っぽくなった。
【０１００】
比較例６は、ブロッキング性を評価した結果、外面印刷層面３ａ／バリア層２ｉｂ面という界面において、両者３ａ，２ｉｂとも平滑性が高いため、強い剥離感があり、バリア層２ｉｂ面／バリア層２ｉｂにおいて非常に強い剥離感及び材料取られがあり、不合格であった。なお、比較例６の糊貼り、ＨＭ接着性、蒸気吸湿性、ブロッキング性以外の評価結果は、実施例１と同様であった。
【図面の簡単な説明】
【０１０１】
【図１】本発明の一実施形態に係る耐水耐油紙の構成を模式的に示す断面図である。
【図２】同実施形態における耐カール効果を説明するための従来のカールを示す模式図である。
【図３】本発明の各実施例及び比較例の試験及び評価の結果を一覧して示す図である。
【図４】同比較例の構成を模式的に示す断面図である。
【図５】同比較例の構成を模式的に示す断面図である。
【図６】同比較例の構成を模式的に示す断面図である。
【図７】同比較例の構成を模式的に示す断面図である。
【図８】同比較例の構成を模式的に示す断面図である。
【図９】同比較例の構成を模式的に示す断面図である。
【符号の説明】
【０１０２】
１，１＊…紙層、１ａ，１ａ＊，１ｂ，１ｂ＊，２ｉｂ，３ａ，３ａ＊…面、１＊＊…古紙層、２，２ｉ…バリア層、３，３＊…外面印刷層。
【図１】
2005036350.tif 000003
【図２】
2005036350.tif 000004
【図３】
2005036350.tif 000005
【図４】
2005036350.tif 000006
【図５】
2005036350.tif 000007
【図６】
2005036350.tif 000008
【図７】
2005036350.tif 000009
【図８】
2005036350.tif 000010
【図９】
2005036350.tif 000011